(57)【要約】【課題】  光沢紙に対する滲み、濃度変動が抑制された着色微粒子分散インク、インクセット、インクジェット記録装置、インクジェット記録方法及び記録画像を提供すること。【解決手段】  色材とポリマーを含有する着色微粒子分散インクであって、１，２−ヘキサンジオールを該着色微粒子分散インクに対して２質量％添加した後、６０℃の環境に２週間保存して測定した、初期に対する保存後の粘度変化率及び粒径変化率が下記範囲にあることを特徴とする着色微粒子分散インク。  −５％≦粘度変化率≦５％  −５０％≦粒径変化率≦５０％  ただし、粘度変化率＝（保存後粘度−初期粘度）／初期粘度          粒径変化率＝（保存後粒径−初期粒径）／初期粒径【選択図】        なし【特許請求の範囲】
【請求項１】
色材とポリマーを含有する着色微粒子分散インクであって、１，２−ヘキサンジオールを該着色微粒子分散インクに対して２質量％添加した後、６０℃の環境に２週間保存して測定した、初期に対する保存後の粘度変化率及び粒径変化率が下記範囲にあることを特徴とする着色微粒子分散インク。
−５％≦粘度変化率≦５％
−５０％≦粒径変化率≦５０％
ただし、粘度変化率＝（保存後粘度−初期粘度）／初期粘度
粒径変化率＝（保存後粒径−初期粒径）／初期粒径
【請求項２】
色材とポリマーを含有する着色微粒子分散インクであって、１，２−ヘキサンジオールを該着色微粒子分散インクに対して４質量％添加した後、６０℃の環境に２週間保存して測定した、初期に対する保存後の粘度変化率及び粒径変化率が下記範囲にあることを特徴とする着色微粒子分散インク。
−５％≦粘度変化率≦５％
−５０％≦粒径変化率≦５０％
ただし、粘度変化率＝（保存後粘度−初期粘度）／初期粘度
粒径変化率＝（保存後粒径−初期粒径）／初期粒径
【請求項３】
ポリマーがビニルポリマーであることを特徴とする請求項１または２記載の着色微粒子分散インク。
【請求項４】
色材が油溶性染料であることを特徴とする請求項１〜３のいずれか１項記載の着色微粒子分散インク。
【請求項５】
イエロー、マゼンタ、シアン、ブラックの各色とも請求項１〜４のいずれか１項記載の着色微粒子分散インクであることを特徴とするインクセット。
【請求項６】
イエロー、マゼンタ、シアン、ブラックの各同色について濃度が異なる２種類以上の着色微粒子分散インクを有することを特徴とする請求項５記載のインクセット。
【請求項７】
請求項１〜４のいずれか１項記載の着色微粒子分散インクを用いることを特徴とするインクジェット記録装置。
【請求項８】
請求項１〜４のいずれか１項記載の着色微粒子分散インクをインクジェット専用光沢紙に印字することを特徴とするインクジェット記録方法。
【請求項９】
請求項１〜４のいずれか１項記載の着色微粒子分散インクをインクジェット専用光沢紙に印字したことを特徴とする記録画像。
【発明の詳細な説明】
【技術分野】
【０００１】
本発明は、着色微粒子分散インク、インクセット、インクジェット記録装置、インクジェット記録方法及び記録画像に関し、詳しくは、光沢紙に対する滲み、濃度変動が抑制された着色微粒子分散インク、インクセット、インクジェット記録装置、インクジェット記録方法及び記録画像に関する。
【背景技術】
【０００２】
近年、インクジェット記録方式は簡便・安価に画像を作成できるため、写真、各種印刷、マーキング、カラーフィルター等の特殊印刷等、さまざまな印刷分野に応用されてきている。特に、微細なドットを出射、制御する記録装置や、色再現域、耐久性、出射適性等を改善したインク及びインクの吸収性、色材の発色性、表面光沢等を飛躍的に向上させた専用紙を用い、銀塩写真に匹敵する画質を得ることも可能となっている。今日のインクジェット記録方式の画質向上は、記録装置、インク、専用紙の全てが揃って初めて達成されている。
【０００３】
インクジェット記録に用いられる水性の記録材料としては、水溶性染料の水溶液を主体としたもの、顔料の微分散体を主体としたものが広く用いられている。
【０００４】
水溶性染料を用いた水性インクとしては主として酸性染料、直接染料、一部の食品染料等に分類される水溶性染料の水溶液に、保湿剤としてグリコール類、アルカノールアミン類、表面張力の調整のための界面活性剤、更に必要に応じて増粘剤等を添加したものが用いられている。これら水溶性染料を用いた水性インクは、筆先、あるいはプリンターでの目詰まりに対する高い信頼性から最も一般的に用いられているが、記録紙上でにじみやすく、使用用途の限定、記録品位の低下を余儀なくされている。即ち、記録紙に単に浸透し、乾燥固着しているだけの水溶性染料は「染着」しているとは言い難く、耐光堅牢度も非常に低い。
【０００５】
水溶性染料を用いた水性インクの耐水性、耐光堅牢性が低いという問題を解決するために油溶性染料ないし疎水性染料により水分散性樹脂を着色する提案（例えば、特許文献１〜７参照。）がなされている。
【０００６】
また、油溶性染料、疎水性染料により水分散性樹脂を着色するのみでなく、色材及びこれを被覆した樹脂からなる着色微粒子、また、着色剤と樹脂からなる色材粒子を更に皮膜形成樹脂で被覆した着色微粒子を用いる試みもなされている。
【０００７】
これらの着色微粒子インクは、染着された樹脂を色材として用いているため、水溶性染料のように水分による再溶解、温度による拡散が起こらず、画像滲みは生じないと考えられてきた。
【０００８】
しかし、発明者は、着色微粒子インクの印字画像について高湿下における保存試験を実施したところ、驚くべきことに保存後に印字濃度が上昇することを見出した。特に画像の低〜中濃度領域や、記録材料としてインクジェット専用光沢紙を使用したときに、この現象が顕著であった。経時での濃度上昇は長期で画像を保存した際の色変動の原因となり、好ましくない画像特性であると言える。
【０００９】
濃度上昇について詳細な原因の特定に至っておらず、本発明の範囲を何ら限定するものではないが次のような機構に基づいた現象であると推定している。すなわち、印字後は水、低沸点溶剤等が揮発して高沸点溶剤が濃縮された状態になり、さらに着色微粒子が成膜することによって、ポリマーや色材が溶解しやすくなる。湿度、温度を引き金とした記録材料内での溶剤拡散に伴い、溶剤に溶解した一部のポリマーや色材も拡散し、ドットの拡張を引き起こすことによって濃度上昇を生じてしまうものと考えられる。
【特許文献１】特開昭５５−１３９４７１号公報
【特許文献２】特開昭５８−４５２７２号公報
【特許文献３】特開平３−２５００６９号公報
【特許文献４】特開平８−２５３７２０号公報
【特許文献５】特開平８−９２５１３号公報
【特許文献６】特開平８−１８３９２０号公報
【特許文献７】特開２００１−１１３４７号公報
【発明の開示】
【発明が解決しようとする課題】
【００１０】
本発明の目的は、光沢紙に対する滲み、濃度変動が抑制された着色微粒子分散インク、インクセット、インクジェット記録装置、インクジェット記録方法及び記録画像を提供することにある。
【課題を解決するための手段】
【００１１】
本発明の上記課題は、以下の構成により達成される。
（請求項１）
色材とポリマーを含有する着色微粒子分散インクであって、１，２−ヘキサンジオールを該着色微粒子分散インクに対して２質量％添加した後、６０℃の環境に２週間保存して測定した、初期に対する保存後の粘度変化率及び粒径変化率が下記範囲にあることを特徴とする着色微粒子分散インク。
【００１２】
−５％≦粘度変化率≦５％
−５０％≦粒径変化率≦５０％
ただし、粘度変化率＝（保存後粘度−初期粘度）／初期粘度
粒径変化率＝（保存後粒径−初期粒径）／初期粒径
（請求項２）
色材とポリマーを含有する着色微粒子分散インクであって、１，２−ヘキサンジオールを該着色微粒子分散インクに対して４質量％添加した後、６０℃の環境に２週間保存して測定した、初期に対する保存後の粘度変化率及び粒径変化率が下記範囲にあることを特徴とする着色微粒子分散インク。
【００１３】
−５％≦粘度変化率≦５％
−５０％≦粒径変化率≦５０％
ただし、粘度変化率＝（保存後粘度−初期粘度）／初期粘度
粒径変化率＝（保存後粒径−初期粒径）／初期粒径
（請求項３）
ポリマーがビニルポリマーであることを特徴とする請求項１または２記載の着色微粒子分散インク。
（請求項４）
色材が油溶性染料であることを特徴とする請求項１〜３のいずれか１項記載の着色微粒子分散インク。
（請求項５）
イエロー、マゼンタ、シアン、ブラックの各色とも請求項１〜４のいずれか１項記載の着色微粒子分散インクであることを特徴とするインクセット。
（請求項６）
イエロー、マゼンタ、シアン、ブラックの各同色について濃度が異なる２種類以上の着色微粒子分散インクを有することを特徴とする請求項５記載のインクセット。
（請求項７）
請求項１〜４のいずれか１項記載の着色微粒子分散インクを用いることを特徴とするインクジェット記録装置。
（請求項８）
請求項１〜４のいずれか１項記載の着色微粒子分散インクをインクジェット専用光沢紙に印字することを特徴とするインクジェット記録方法。
（請求項９）
請求項１〜４のいずれか１項記載の着色微粒子分散インクをインクジェット専用光沢紙に印字したことを特徴とする記録画像。
【発明の効果】
【００１４】
本発明により、光沢紙に対する滲み、濃度変動が抑制された着色微粒子分散インク、インクセット、インクジェット記録装置、インクジェット記録方法及び記録画像を提供することができる。
【発明を実施するための最良の形態】
【００１５】
本発明者は鋭意研究の結果、色材とポリマーを含有する着色微粒子分散インクであって、１，２−ヘキサンジオールを該着色微粒子分散インクに対して２質量％、さらに好ましくは４質量％添加した後、６０℃の環境に２週間保存して測定した、初期に対する保存後の粘度変化率及び粒径変化率が特定の範囲にある着色微粒子分散インクにより、光沢紙に対する滲み、濃度変動が抑制されたインクジェット用インクが得られることを見出した。
【００１６】
また、本発明の効果をより発現するためには、前記ポリマーがビニルポリマーであること、前記色材が油溶性染料であることが好ましい。
【００１７】
前述のように、着色微粒子分散インク（以下、インクともいう）の印字画像を高湿下で保存したところ、低〜中濃度領域において印字濃度の上昇が生じた。特に光沢紙でこの現象が顕著であった。印字後は水、低沸点溶剤等が揮発し、高沸点溶剤が濃縮された状態になるため、インクに比較して、ポリマーや染料が溶解，拡散しやすくなり、これによってドットが広がることが原因であると考えられる。溶媒及び活性剤の使用量の調整により高湿下で微粒子に負荷が少ないインク処方とすること、及び粒子の構成を最適化することにより耐溶剤性に余裕を持たせたインクにすることにより、経時の濃度変動、画像滲みの少ないインクが得られることを見出した。なお、インクの耐溶剤性については、着色微粒子を溶解、凝集させうる低表面張力の水系溶媒として１，２−ヘキサンジオールを一定量インクに添加し、６０℃の環境に保存することによって評価した。
【００１８】
以下本発明を詳細に説明する。
【００１９】
（ポリマー）
本発明に用いられるポリマーとしては、一般に知られているポリマーが使用可能であるが、重合性エチレン性不飽和二重結合を有するビニルモノマーのラジカル重合によって得られたポリマーが好ましく用いられ、例えば、アクリル酸エステル、スチレン−アクリル酸エステル、酢酸ビニル−アクリル酸エステル等の共重合体等が挙げられる。
【００２０】
上記のポリマーを与える、具体的なモノマーとしては、酢酸ビニル、アクリル酸メチル、アクリル酸エチル、アクリル酸ｎ−ブチル、アクリル酸ｔ−ブチル、アクリル酸２−エチルヘキシル、アクリル酸イソノニル、アクリル酸ドデシル、アクリル酸オクタデシル、２−フェノキシエチルアクリレート、メタクリル酸メチル、メタクリル酸エチル、メタクリル酸ｎ−ブチル、メタクリル酸イソブチル、メタクリル酸２−エチルヘキシル、メタクリル酸２−ヒドロキシエチル、メタクリル酸ドデシル、メタクリル酸オクタデシル、メタクリル酸シクロヘキシル、メタクリル酸ステアリル、メタクリル酸ベンジル、メタクリル酸グリシジル、メタクリル酸フェニル、スチレン、α−メチルスチレン、アクリロニトリル等、アセトアセトキシエチルメタクリレート、メタクリル酸グリシジルの大豆油脂肪酸変性品（ブレンマーＧ−ＦＡ：日本油脂社製）等が挙げられる。
【００２１】
より好ましい組み合わせとしては、スチレン、またはメタクリル酸メチルを主成分としてアセトアセトキシエチルメタクリレート、メタクリル酸グリシジルの大豆油脂肪酸変性品（ブレンマーＧ−ＦＡ：日本油脂社製）、及びアクリル酸ｎ−ブチル、メタクリル酸ステアリル、アクリル酸２−エチルヘキシル等の長鎖（メタ）アクリル酸エステルから選ばれるもの少なくとも一種を加え、更に物性改良のために必要に応じてアクリロニトリル、ジビニルベンゼン、ジエチレングリコールジメタクリレート等を加えて作られる共重合体を挙げることができる。
【００２２】
上記のポリマーは、置換基を有していてもよく、その置換基は直鎖状、分岐、あるいは環状構造をとっていてもよい。また、上記の官能基を有するポリマーは、各種のものが市販されているが、常法によって合成することもできる。また、これらの共重合体は、例えば１つのポリマー分子中にエポキシ基を導入しておき、後に他のポリマーと縮重合させたり、光や放射線を用いてグラフト重合を行っても得られる。
【００２３】
本発明に係る着色微粒子水分散体は、上記のようなポリマー（複数用いてもよいが）と色材（染料あるいは顔料）とを有機溶剤中に溶解（あるいは分散）し、水中で乳化後有機溶剤を除去する方法により形成することによって得られる。あるいは、例えば、乳化重合により予めポリマー微粒子水分散体を形成し、このポリマー微粒子水分散体に、染料を溶解した有機溶媒溶液を混合し、あとからポリマー微粒子中に染料を含浸する等の方法等、種々の方法により得ることができる。
【００２４】
このような着色微粒子水分散体は、これを用いてインクを形成することができるが、更に長期に亘って該着色微粒子分散体の凝集を防止し、微粒子のインクサスペンションとしての安定性を向上させ、メディアに印画したときの画像の色調や光沢、更に耐光性等、画像に堅牢性を付与するために、着色微粒子をコアとして、更に有機ポリマーからなるシェルを形成するのが好ましい。
【００２５】
シェルを形成する方法としては、有機溶剤に溶解したポリマーを徐々に滴下し、析出と同時に着色微粒子コア表面に吸着させる方法等もあるが、本発明においては、色材とポリマーを含有したコアとなる着色微粒子を形成した後、重合性不飽和二重結合を有するモノマーを添加し活性剤の存在下、乳化重合を行い、重合と同時にコア表面に沈着させシェルを形成する方法が好ましい。この方法で形成した場合においても、例えば色材として染料を用いた場合等にみられるが、コア／シェル界面での幾分かの相の混合がありシェルにおける色材含有率は必ずしも零とはならないが、混合は少ない方が好ましく、シェルにおける色材含有率（濃度）は、コア／シェル化を行っていないコアにおける色材含有率（濃度）の０．８以下であることが好ましく、更に好ましくは０．５以下である。
【００２６】
色材粒子をシェルとして被覆するポリマーを形成する重合性不飽和二重結合を有するモノマーとしては、エチレン、プロピレン、ブタジエン、塩化ビニル、塩化ビニリデン、酢酸ビニル、スチレン、（メタ）アクリル酸エステル類、（メタ）アクリル酸等、アクリルアミド類等から選ばれる化合物、特スチレンや（メタ）アクリル酸エチル、（メタ）アクリル酸ブチル、（メタ）アクリル酸エチルヘキシル等の（メタ）アクリル酸エステル類等が好ましいが、これらのモノマーに加えて、分子内にヒドロキシル基を含有する重合性不飽和モノマー、例えば、ヒドロキシエチル（メタ）アクリレート等のようなヒドロキシアルキル（メタ）アクリレート等のエステルをシェルを形成する原料モノマー全体の最大５０％、その他のエチレン性不飽和二重結合を有するモノマーと混合して用いるのが好ましい。また、シェルの安定性を増す等の理由から、アクリル酸、メタクリル酸等のカルボン酸を含有するモノマーあるいはスルホン酸を含有するモノマー等、ｐＫａ値で３〜７の解離性基を含有するエチレン性不飽和モノマーを１０％以下、前記ヒドロキシル基を含有するモノマーよりも少ない量で用いてもよい。更に、酢酸エチルに５０質量％以上溶解するものがコアポリマーとして好ましい。
【００２７】
実際にコアシェル化されているかを評価することは重要である。本発明においては、個々の粒子径が２００ｎｍ以下と非常に微小であるため、分析手法は分解能の観点から限られる。このような目的に沿う分析手法としては、ＴＥＭやＴＯＦ−ＳＩＭＳ等が適用できる。ＴＥＭによりコアシェル化した微粒子を観察する場合、カーボン支持膜上に分散液を塗布、乾燥させ観察することができる。ＴＥＭの観察像は、有機物であるポリマーの種類のみではコントラスト差が小さい場合があるため、コアシェル化されているかどうかを評価するために、微粒子を、４酸化オスミウム、４酸化ルテニウム、クロロスルホン酸／酢酸ウラニル、硫化銀等を用いて染色することが好ましい。コアだけの微粒子を染色しそのＴＥＭ観察を行い、シェルを設けたものと比較する。さらに、シェルを設けた微粒子と設けていない微粒子を混合後、染色し、染色度合いの異なる微粒子の割合がシェルの有無に一致しているかの確認を行う。
【００２８】
ＴＯＦ−ＳＩＭＳような質量分析装置では、粒子表面にシェルを設けることで表面近傍の色材量がコアだけの時よりも減少していることを確認する。色材にコアシェルのポリマーに含有されていない元素がある場合、その元素をプローブとして色材含有量の少ないシェルが設けられたかを確認することができる。
【００２９】
そのような元素がない場合、適当な染色材を用いてシェル中の色材含有量をシェルを設けていないものと比較することができる。例えば、コアシェル粒子をエポキシ樹脂内に埋胞し、ミクロトームで超薄い切片を作製、染色を行うことでコアシェル化をより明瞭に観察できる。上記のように、ポリマーや、色材にプローブとなりうる元素がある場合、ＴＯＦ−ＳＩＭＳやＴＥＭによってコアシェルの組成、色材のコアとシェルへの分布量を見積もることもできる。
【００３０】
本発明に係る着色微粒子において、必要な粒子径を得るには、処方の最適化と、適当な乳化法の選定が重要である。処方は用いる色材、ポリマーによって異なるが、水中のサスペンションであるので、コアを構成するポリマーよりシェルを構成するポリマーの方が一般的に親水性が高いことが必要である。また、シェルを構成するポリマーに含有される色材は、前記のようにコアを構成するポリマー中より少ないことが好ましく、色材もシェルを構成するポリマーよりも親水性の低いことが必要である。親水性、疎水性は、例えば溶解性パラメーター（ＳＰ）を用いて見積もることができる。
【００３１】
本発明における、着色微粒子分散体水性インクに用いられる色材含有コア／シェル着色微粒子は、ピーク粒径が５〜５０ｎｍであり、かつ
ピーク比＝（ピーク粒径％）／（ピーク粒径の２倍の粒径％）≧１．５
であることが好ましい。
【００３２】
即ち、ピーク粒径を５〜５０ｎｍ、好ましくは５〜３０ｎｍとし、ピーク粒径よりも大きい領域の粒径分布を少なくすることにより、粒径分布をシャープにすること、そのためにはコア／シェル構造とすることや着色微粒子を形成した後、若しくはインク調製時に３５℃以上の加熱処理を加えることにより粒径分布をシャープとすることができ、インクの光沢性、色再現性に優れたインクが得られたものである。加熱処理の上限は特にないが、１００℃以下の温度である。
【００３３】
光散乱法を用いた粒径分布の測定としては、例えば、大塚電子製レーザー粒径解析システムや、マルバーン社製ゼータサイザーを用いて求めることができる。
【００３４】
（色材）
本発明に用いられる色材の色相としてはイエロー、マゼンタ、シアン、ブラック、ブルー、グリーン、レッドが好ましく用いられ、特に好ましくはイエロー、マゼンタ、シアン、ブラックの各染料である。油溶性染料は通常カルボン酸やスルホン酸等の水溶性基を有さない有機溶剤に可溶で水に不溶な染料であるが、水溶性染料を長鎖の塩基と造塩することにより油溶性を示す染料も含まれる。例えば、酸性染料、直接染料、反応性染料と長鎖アミンとの造塩染料が知られている。油溶性染料としては、以下に限定されるものではないが、特に好ましい具体例としては、例えば、オリエント化学工業株式会社製Ｖａｌｉｆａｓｔ  Ｙｅｌｌｏｗ  ４１２０、Ｖａｌｉｆａｓｔ  Ｙｅｌｌｏｗ  ３１５０、Ｖａｌｉｆａｓｔ  Ｙｅｌｌｏｗ  ３１０８、Ｖａｌｉｆａｓｔ  Ｙｅｌｌｏｗ  ２３１０Ｎ、Ｖａｌｉｆａｓｔ  Ｙｅｌｌｏｗ  １１０１、Ｖａｌｉｆａｓｔ  Ｒｅｄ  ３３２０、Ｖａｌｉｆａｓｔ  Ｒｅｄ  ３３０４、Ｖａｌｉｆａｓｔ  Ｒｅｄ  １３０６、Ｖａｌｉｆａｓｔ  Ｂｌｕｅ  ２６１０、Ｖａｌｉｆａｓｔ  Ｂｌｕｅ  ２６０６、Ｖａｌｉｆａｓｔ  Ｂｌｕｅ  １６０３、Ｏｉｌ  Ｙｅｌｌｏｗ  ＧＧ−Ｓ、Ｏｉｌ  Ｙｅｌｌｏｗ  ３Ｇ、Ｏｉｌ  Ｙｅｌｌｏｗ  １２９、Ｏｉｌ  Ｙｅｌｌｏｗ  １０７、Ｏｉｌ  Ｙｅｌｌｏｗ  １０５、Ｏｉｌ  Ｓｃａｒｌｅｔ  ３０８、Ｏｉｌ  Ｒｅｄ  ＲＲ、Ｏｉｌ  Ｒｅｄ  ＯＧ、Ｏｉｌ  Ｒｅｄ  ５Ｂ、Ｏｉｌ  Ｐｉｎｋ  ３１２、Ｏｉｌ  Ｂｌｕｅ  ＢＯＳ、Ｏｉｌ  Ｂｌｕｅ  ６１３、Ｏｉｌ  Ｂｌｕｅ  ２Ｎ、Ｏｉｌ  Ｂｌａｃｋ  ＢＹ、Ｏｉｌ  Ｂｌａｃｋ  ＢＳ、Ｏｉｌ  Ｂｌａｃｋ  ８６０、Ｏｉｌ  Ｂｌａｃｋ  ５９７０、Ｏｉｌ  Ｂｌａｃｋ  ５９０６、Ｏｉｌ  Ｂｌａｃｋ  ５９０５、日本化薬株式会社製Ｋａｙａｓｅｔ  Ｙｅｌｌｏｗ  ＳＦ−Ｇ、Ｋａｙａｓｅｔ  Ｙｅｌｌｏｗ  Ｋ−ＣＬ、Ｋａｙａｓｅｔ  Ｙｅｌｌｏｗ  ＧＮ、Ｋａｙａｓｅｔ  Ｙｅｌｌｏｗ  Ａ−Ｇ、Ｋａｙａｓｅｔ  Ｙｅｌｌｏｗ  ２Ｇ、Ｋａｙａｓｅｔ  Ｒｅｄ  ＳＦ−４Ｇ、Ｋａｙａｓｅｔ  Ｒｅｄ  Ｋ−ＢＬ、Ｋａｙａｓｅｔ  Ｒｅｄ  Ａ−ＢＲ、Ｋａｙａｓｅｔ  Ｍａｇｅｎｔａ３１２、Ｋａｙａｓｅｔ  Ｂｌｕｅ  Ｋ−ＦＬ、Ｋａｙａｓｅｔ  Ｐｉｎｋ  ＦＮ、Ｋａｙａｓｅｔ  ＲｅｄＡ−５Ｂ、有本化学工業株式会社製ＦＳ  Ｙｅｌｌｏｗ  １０１５、ＦＳ  Ｍａｇｅｎｔａ  １４０４、ＦＳ  Ｃｙａｎ  １５２２、ＦＳ  Ｂｌｕｅ  １５０４、Ｃ．Ｉ．Ｓｏｌｖｅｎｔ  Ｙｅｌｌｏｗ  ８８、８３、８２、７９、５６、２９、１９、１６、１４、０４、０３、０２、０１、Ｃ．Ｉ．Ｓｏｌｖｅｎｔ  Ｒｅｄ  ８４：１、Ｃ．Ｉ．Ｓｏｌｖｅｎｔ  Ｒｅｄ  ８４、２１８、１３２、７３、７２、５１、４３、２７、２４、１８、０１、Ｃ．Ｉ．Ｓｏｌｖｅｎｔ  Ｂｌｕｅ  ７０、６７、４４、４０、３５、１１、０２、０１、Ｃ．Ｉ．Ｓｏｌｖｅｎｔ  Ｂｌａｃｋ  ４３、７０、３４、２９、２７、２２、７、３、Ｃ．Ｉ．Ｓｏｌｖｅｎｔ  Ｖｉｏｌｅｔ  ３、Ｃ．Ｉ．Ｓｏｌｖｅｎｔ  Ｇｒｅｅｎ  ３及び７、Ｐｌａｓｔ  Ｙｅｌｌｏｗ  ＤＹ３５２、Ｐｌａｓｔ  Ｒｅｄ  ８３７５、三井化学社製ＭＳ  Ｙｅｌｌｏｗ  ＨＤ−１８０、ＭＳ  Ｒｅｄ  Ｇ、ＭＳ  Ｍａｇｅｎｔａ  ＨＭ−１４５０Ｈ、ＭＳ  Ｂｌｕｅ  ＨＭ−１３８４、住友��学社製ＥＳ  Ｒｅｄ  ３００１、ＥＳ  Ｒｅｄ  ３００２、ＥＳ  Ｒｅｄ  ３００３、ＴＳ  Ｒｅｄ  ３０５、ＥＳ  Ｙｅｌｌｏｗ  １００１、ＥＳ  Ｙｅｌｌｏｗ  １００２、ＴＳ  Ｙｅｌｌｏｗ  １１８、ＥＳ  Ｏｒａｎｇｅ  ２００１、ＥＳ  Ｂｌｕｅ  ６００１、ＴＳ  Ｔｕｒｑ  Ｂｌｕｅ  ６１８、Ｂａｙｅｒ社製ＭＡＣＲＯＬＥＸ  Ｙｅｌｌｏｗ  ６Ｇ、Ｃｅｒｅｓ  Ｂｌｕｅ  ＧＮＮＥＯＰＡＮ  Ｙｅｌｌｏｗ  Ｏ７５、Ｃｅｒｅｓ  Ｂｌｕｅ  ＧＮ、ＭＡＣＲＯＬＥＸ  Ｒｅｄ  Ｖｉｏｌｅｔ  Ｒ等が挙げられる。また、特開平９−２７７６９３号、同１０−２０５５９号、同１０−３００６１に示されるような、金属錯体色素も好ましく用いらる。
【００３５】
油溶性染料として分散染料を用いることができ、分散染料としては、以下に限定されるものではないが、特に好ましい具体例としては、Ｃ．Ｉ．ディスパーズイエロー５、４２、５４、６４、７９、８２、８３、９３、９９、１００、１１９、１２２、１２４、１２６、１６０、１８４：１、１８６、１９８、１９９、２０４、２２４及び２３７；Ｃ．Ｉ．ディスパーズオレンジ１３、２９、３１：１、３３、４９、５４、５５、６６、７３、１１８、１１９及び１６３；Ｃ．Ｉ．ディスパーズレッド５４、６０、７２、７３、８６、８８、９１、９２、９３、１１１、１２６、１２７、１３４、１３５、１４３、１４５、１５２、１５３、１５４、１５９、１６４、１６７：１、１７７、１８１、２０４、２０６、２０７、２２１、２３９、２４０、２５８、２７７、２７８、２８３、３１１、３２３、３４３、３４８、３５６及び３６２；Ｃ．Ｉ．ディスパーズバイオレット３３；Ｃ．Ｉ．ディスパーズブルー５６、６０、７３、８７、１１３、１２８、１４３、１４８、１５４、１５８、１６５、１６５：１、１６５：２、１７６、１８３、１８５、１９７、１９８、２０１、２１４、２２４、２２５、２５７、２６６、２６７、２８７、３５４、３５８、３６５及び３６８並びにＣ．Ｉ．ディスパーズグリーン６：１及び９等が挙げられる。
【００３６】
その他、油溶性染料として、フェノール、ナフトール類、また、ピラゾロン、ピラゾロトリアゾール等の環状メチレン化合物、あるいは、開鎖メチレン化合物等のいわゆるカプラーに、ｐ−フェニレンジアミン類あるいはｐ−ジアミノピリジン類等、アミノ化合物を酸化カップリングさせ得られるアゾメチン色素、インドアニリン色素等も好ましい。特にマゼンタ染料として、ピラゾロトリアゾール環を有するアゾメチン色素は好ましい。
【００３７】
本発明に係わる着色微粒子分散体、また、更に好ましいコア／シェルの形態を有する着色微粒子は、ポリマー量として本発明のインク中に０．５〜５０質量％配合されることが好ましく、０．５〜３０質量％配合されることが更に好ましい。上記ポリマーの配合量が０．５質量％に満たないと、色材の保護能が十分でなく、５０質量％を超えると、サスペンションのインクとしての保存安定性が低下したり、ノズル先端部でのインク蒸発に伴うインクの増粘やサスペンションの凝集が起こることによってプリンタヘッドの目詰りが起こる場合があるので、上記範囲内とすることが好ましい。
【００３８】
一方、上記染料及び顔料等の色材としては、インク中に１〜３０質量％配合されることが好ましく、１．５〜２５質量％配合されることが更に好ましい。上記色材の配合量が１質量％に満たないと印字濃度が不十分であり、３０質量％を超えるとサスペンションの経時安定性が低下し、凝集等による粒径増大の傾向があるので、上記範囲内とすることが好ましい。
【００３９】
本発明のインクは水を媒体とし、上記色材を封入したポリマーのサスペンジョンからなり、サスペンションには従来公知の各種添加剤、例えば多価アルコール類のような湿潤剤、無機塩、界面活性剤、防腐剤、防黴剤、ｐＨ調整剤、シリコーン系等の消泡剤、粘度調整剤またはＥＤＴＡ等のキレート剤、また、亜硫酸塩等の酸素吸収剤等を必要に応じて添加してもよい。
【００４０】
ここで、上記湿潤剤としては、例えばエチレングリコール、プロピレングリコール、ジエチレングリコール、トリエチレングリコール、テトラエチレングリコール、ポリエチレングリコール、グリセリン、ジエチレングリコールジエチルエーテル、ジエチレングリコールモノｎ−ブチルエーテル、エチレングリコールモノメチルエーテル、エチレングリコールモノエチルエーテル、エチレングリコールモノブチルエーテル、メチルカルビトール、エチルカルビトール、ブチルカルビトール、エチルカルビトールアセテート、ジエチルカルビトール、トリエチレングリコールモノメチルエーテル、トリエチレングリコールモノエチルエーテル、プロピレングリコールモノメチルエーテル等の多価アルコール及びそのエーテル、アセテート類、Ｎ−メチル−２−ピロリドン、１，３−ジメチルイミダゾリジノン、トリエタノールアミン、ホルムアミド、ジメチルホルムアミド等の含窒素化合物類、ジメチルサルフォキサイドの一種または二種以上を使用することができる。これらの湿潤剤の配合量に特に制限はないが、上記水性インク中に好ましくは０．１〜５０質量％配合することができ、更に好ましくは０．１〜３０質量％配合することができる。
【００４１】
また、インクの粘度を安定に保つため、発色をよくするために、インク中に無機塩を添加してもかまわない。無機塩としては例えば塩化ナトリウム、硫酸ナトリウム、塩化マグネシウム、硫化マグネシウム等が挙げられる。本発明を実施する場合、これらに限定されるものではない。
【００４２】
また、乳化剤、分散剤としては特に制限されるものではないが、そのＨＬＢ値が８〜１８であることが、効果の発現の点からみてあるいはサスペンションの粒子径の増大抑制効果がある点から好ましい。
【００４３】
界面活性剤としては、陽イオン性、陰イオン性、両性、非イオン性のいずれも用いることができる。
【００４４】
乳化剤あるいは分散剤として、好ましくは陰イオン性界面活性剤または高分子界面活性剤であり、陰イオン性界面活性剤が特によい。
【００４５】
また、インクの表面張力調整用の活性剤としては好ましくはノニオン性界面活性剤である。
【００４６】
陽イオン性界面活性剤としては、脂肪族アミン塩、脂肪族４級アンモニウム塩、ベンザルコニウム塩、塩化ベンゼトニウム、ピリジニウム塩、イミダゾリニウム塩等が挙げられる。
【００４７】
陰イオン性界面活性剤としては、脂肪酸石鹸、Ｎ−アシル−Ｎ−メチルグリシン塩、Ｎ−アシル−Ｎ−メチル−β−アラニン塩、Ｎ−アシルグルタミン酸塩、アルキルエーテルカルボン酸塩、アシル化ペプチド、アルキルスルホン酸塩、アルキルベンゼンスルホン酸塩、アルキルナフタレンスルホン酸塩、ジアルキルスルホ琥珀酸エステル塩、アルキルスルホ酢酸塩、α−オレフィンスルホン酸塩、Ｎ−アシルメチルタウリン、硫酸化油、高級アルコール硫酸エステル塩、第２級高級アルコール硫酸エステル塩、アルキルエーテル硫酸塩、第２級高級アルコールエトキシサルフェート、ポリオキシエチレンアルキルフェニルエーテル硫酸塩、モノグリサルフェート、脂肪酸アルキロールアミド硫酸エステル塩、アルキルエーテルリン酸エステル塩、アルキルリン酸エステル塩等が挙げられる。
【００４８】
両性界面活性剤としては、カルボキシベタイン型、スルホベタイン型、アミノカルボン酸塩、イミダゾリニウムベタイン等が挙げられる。
【００４９】
非イオン性界面活性剤としては、ポリオキシエチレンアルキルエーテル、ポリオキシエチレン２級アルコールエーテル、ポリオキシエチレンアルキルフェニルエーテル（例えばエマルゲン９１１）、ポリオキシエチレンステロールエーテル、ポリオキシエチレンラノリン誘導体、ポリオキシエチレンポリオキシプロピレンアルキルエーテル（例えばニューポールＰＥ−６２）、ポリオキシエチレングリセリン脂肪酸エステル、ポリオキシエチレンヒマシ油、硬化ヒマシ油、ポリオキシエチレンソルビタン脂肪酸エステル、ポリオキシエチレンソルビトール脂肪酸エステル、ポリエチレングリコール脂肪酸エステル、脂肪酸モノグリセリド、ポリグリセリン脂肪酸エステル、ソルビタン脂肪酸エステル、プロピレングリコール脂肪酸エステル、ショ糖脂肪酸エステル、脂肪酸アルカノールアミド、ポリオキシエチレン脂肪酸アミド、ポリオキシエチレンアルキルアミン、アルキルアミンオキサイド、アセチレングリコール、アセチレンアルコール等が挙げられる。その他に、界面活性剤としては、例えば花王（株）製の分散剤デモールＳＮＢ、ＭＳ、Ｎ、ＳＳＬ、ＳＴ、Ｐ（商品名）もあげられる。
【００５０】
これらの界面活性剤を使用する場合、単独または２種類以上を混合して用いることができ、インク全量に対して、０．００１〜１．０質量％の範囲で添加することにより、インクの表面張力を任意に調整することができる。本発明を実施する場合、これらに限定されるものではない。インクの長期保存安定性を保つため、防腐剤、防黴剤をインク中に添加してもかまわない。
【００５１】
また、高分子界面活性剤として、以下の水溶性樹脂を用いることができ、吐出安定性の観点から好ましい。水溶性樹脂として好ましく用いられるのは、スチレン−アクリル酸−アクリル酸アルキルエステル共重合体、スチレン−アクリル酸共重合体、スチレン−マレイン酸−アクリル酸アルキルエステル共重合体、スチレン−マレイン酸共重合体、スチレン−メタクリル酸−アクリル酸アルキルエステル共重合体、スチレン−メタクリル酸共重合体、スチレン−マレイン酸ハーフエステル共重合体、ビニルナフタレン−アクリル酸共重合体、ビニルナフタレン−マレイン酸共重合体等を挙げることができる。高分子界面活性剤の例として、その他に、アクリル−スチレン系樹脂であるジョンクリル等（ジョンソン社）が挙げられる。これらの高分子界面活性剤は、２種以上併用することも可能である。
【００５２】
上記の各高分子界面活性剤の分散インク全量に対する添加量としては、０．１〜１０質量％が好ましく、より好ましくは０．３〜５質量％である。配合量が０．０１質量％に満たないとサスペンションの小粒径化が困難であり、１０質量％を超えるとサスペンションの粒径が増大したりサスペンション安定性が低下し、ゲル化する恐れがある。
【００５３】
防腐剤・防黴剤としては、芳香族ハロゲン化合物（例えばＰｒｅｖｅｎｔｏｌ  ＣＭＫ、クロロメチルフェノール等）、メチレンジチオシアナート、含ハロゲン窒素硫黄化合物、１，２−ベンズイソチアゾリン−３−オン（例えばＰＲＯＸＥＬ  ＧＸＬ）等が挙げられるが、本発明を実施する場合、これらに限定されるものではない。
【００５４】
インクを安定に保つために、インク中にｐＨ調整剤を添加してもかまわない。ｐＨ調整剤としては、塩酸や酢酸、クエン酸、水酸化ナトリウム、水酸化カリウム等を水等で薄めたりそのまま使用したりできる。
【００５５】
また、上記消泡剤としては、特に制限なく、市販品を使用することができる。そのような市販品としては、例えば信越シリコーン社製のＫＦ９６、６６、６９、ＫＳ６８、６０４、６０７Ａ、６０２、６０３、ＫＭ７３、７３Ａ、７３Ｅ、７２、７２Ａ、７２Ｃ、７２Ｆ、８２Ｆ、７０、７１、７５、８０、８３Ａ、８５、８９、９０、６８−１Ｆ、６８−２Ｆ（商品名）等が挙げられる。これら化合物の配合量に特に制限はないが、本発明のインク中に、０．００１〜２質量％配合されることが好ましい。配合量が０．００１質量％に満たないとインク調製時に泡が発生しやすく、また、インク内での小泡の除去が難しく、２質量％を超えると泡の発生は抑えられるものの、印字の際、インク内でハジキが発生し印字品質の低下が起こる場合があるので、上記範囲内とすることが好ましい。
【００５６】
次に、本発明のインクの製造において用いられる乳化方法について説明する。本発明のインクは、例えばコアとなる色材粒子の製造において、また、直接顔料粒子とポリマーからコアシェル着色微粒子を製造する際等、各種の乳化法を用いることができる。乳化法としては、各種の方法を用いることができる。それらの例は、例えば、「機能性乳化剤・乳化技術の進歩と応用展開  シー  エム  シー」の８６ページの記載にまとめられている。本発明においては、特に、染料コアの形成には超音波、高速回転せん断、高圧による乳化分散装置を使用することが好ましい。また、顔料用にはメディア分散機が好ましい。
【００５７】
超音波による乳化分散では、いわゆるバッチ式と連続式の２通りが使用可能である。バッチ式は、比較的少量のサンプル作製に適し、連続式は大量のサンプル作製に適する。連続式では、例えば、ＵＨ−６００ＳＲ（株式会社エスエムテー製）のような装置を用いることが可能である。このような連続式の場合、超音波の照射時間は、分散室容積／流速×循環回数で求めることができる。超音波照射装置が複数ある場合は、それぞれの照射時間の合計としてもとめられる。超音波の照射時間は実際上は１００００秒以下である。また、１００００秒以上必要であると、工程の負荷が大きく、実際上は乳化剤の再選択等により乳化分散時間を短くする必要がある。そのため１００００秒以上は必要でない。さらに好ましくは、１０〜２０００秒である。
【００５８】
高速回転せん断による乳化分散装置としては、「機能性乳化剤・乳化技術の進歩と応用展開  シー  エム  シー」の２５５〜２５６ページに記載されているような、ディスパーミキサーや、２５１ページに記載されているようなホモミキサー、２５６ページに記載されているようなウルトラミキサー等が使用できる。これらの型式は、乳化分散時の液粘度によって使い分けることができる。これらの高速回転せん断による乳化分散機では、攪拌翼の回転数が重要である。ステーターを有する装置の場合、攪拌翼とステーターとのクリアランスは通常０．５ｍｍ程度で、極端に狭くはできないので、せん断力は主として攪拌翼の周速に依存する。周速が５〜１５０ｍ／Ｓであれば本発明の乳化・分散に使用できる。周速が遅い場合、乳化時間を延ばしても小粒径化が達成できない場合が多く、１５０ｍ／Ｓにするにはモーターの性能を極端に上げる必要があるからである。さらに好ましくは、２０〜１００ｍ／Ｓである。
【００５９】
高圧による乳化分散では、ＬＡＢ２０００（エスエムテー社製）等が使用できるが、その乳化・分散能力は、試料にかけられる圧力に依存する。圧力は１０4〜５×１０5ｋＰａの範囲が好ましい。また、必要に応じて数回乳化・分散を行い、目的の粒径を得ることができる。圧力が低すぎる場合、何度乳化分散を行っても目的の粒径は達成できない場合が多く、また、圧力を５×１０5ｋＰａにするためには、装置に大きな負荷がかかり実用的ではない。さらに好ましくは５×１０4〜２×１０5ｋＰａの範囲である。
【００６０】
これらの乳化・分散装置は単独で用いてもよいが、必要に応じて組み合わせて使用することが可能である。コロイドミルや、フロージェットミキサ等も単独では本発明の目的を達成できないが、本発明の装置との組み合わせにより、短時間で乳化・分散を可能にする等本発明の効果を高めることが可能である。
【００６１】
本発明のインクジェット記録用水性インクを吐出して画像形成を行う際に、使用するインクジェットヘッドはオンデマンド方式でもコンティニュアス方式でも構わない。また吐出方式としては、電気−機械変換方式（例えば、シングルキャビティー型、ダブルキャビティー型、ベンダー型、ピストン型、シェアーモード型、シェアードウォール型等）、電気−熱変換方式（例えば、サーマルインクジェット型、バブルジェット（Ｒ）型等）等等何れの吐出方式を用いても構わない。
【００６２】
本発明のインクジェット記録用水性インクを用いた画像形成方法においては、例えば、インクジェット記録用水性インクを装填したプリンター等により、デジタル信号に基づきインクジェットヘッドよりインクを液滴として吐出させインク受容体に付着させることで、例えばインクジェット画像記録媒体上にインクジェット記録画像が形成されたインクジェットプリントが得られる。
【００６３】
インクジェット画像記録媒体としては、例えば、普通紙、コート紙、キャストコート紙、光沢紙、光沢フィルム、ＯＨＰフィルムのいずれも使用することができ、なかでも例えば多孔質層が形成されている所謂空隙層を有する被記録媒体であれば好ましい。上述した支持体の素材あるいは形状に特に限定されるものではなく、例えばシート状に形成されたもの以外に立体的な構造を有するものであってもよい。
【００６４】
本発明のインクは、インクジェット記録用のインクとして以外に、例えば、一般の万年筆、ボールペン、サインペン等の筆記具用のインクとしても使用可能である。本発明のサスペンションを乾燥し、微粒の粉体を得ることもできる。得られた粉体は、電子写真のトナー等にも使用可能である。
【実施例】
【００６５】
以下に、合成例、実施例を挙げて本発明を更に詳細に説明するが、本発明はこれらに限定されない。
【００６６】
実施例１
（ポリマーの合成）
３リットルの四つ口フラスコに滴下装置、温度計、窒素ガス導入管、撹拌装置及び還流冷却管を付し、酢酸エチル１０００ｇを入れて加熱還流した。表１記載の組成からなるモノマー総量が１０００ｇとなるように秤量し、更にＮ，Ｎ′−アゾビスイソバレロニトリル２０ｇを前記モノマーに加えた混合液を２時間かけて滴下し、加熱還流温度にて５時間反応させた後、固形分が５０質量％の表１記載のポリマーＰ−１〜４を得た。
【００６７】
【表１】
2005082648.tif 000002
【００６８】
（コアシェル型着色微粒子分散液の製造）
クレアミックスＣＬＭ−０．８Ｓ（エムテクニク（株）社製）のポットに、１５ｇのＹ染料、固形分換算７．５ｇの上記作製したポリマーＰ−１、７．５ｇのＢＬ−Ｓ及び１４０ｇの酢酸エチルを入れ、攪拌して染料を完全に溶解した。純水２４５ｇにＫＨ−０５を９ｇ加え、これを染料溶液に添加後、回転数２００００ｒｐｍで５分間乳化した。その後、減圧下で酢酸エチルを除去し、コア着色微粒子分散液を得た。
【００６９】
このコア着色微粒子分散液２６０ｇを３頭のセパラブルフラスコに移し、フラスコ内を窒素ガス置換後、ヒーターを付して８０℃に加温した。これに６．７ｇのメタクリル酸メチル及び０．５ｇのＮ，Ｎ′−アゾビスイソバレロニトリルの混合液を１時間で滴下し、更に６時間反応させてコアシェル型の着色微粒子分散液Ｙ１を得た。
【００７０】
同様にして、表２に記載の処方に従い、コアシェル型の着色微粒子分散液Ｍ１、Ｃ１、Ｋ１、Ｙ２、Ｍ２、Ｃ２、Ｋ２を作製した。なお、コアシェル型の着色微粒子分散液Ｃ１、Ｋ１、Ｃ２、Ｋ２については、限外ろ過膜装置ＲＵＭ−２／Ｃ１０−Ｔ（日東電工社製／限外ろ過膜：ＮＴＵ−３１５０）により表２に記載の濃縮率に濃縮した。
【００７１】
【化１】
2005082648.tif 000003
【００７２】
なお、表２に記載の略称及び各添加剤の詳細は、以下の通りである。
【００７３】
ＦＳＢ１５０４：ＦＳ  Ｂｌｕｅ  １５０４（有本化学社製）
Ｏｉｌ  Ｂｌａｃｋ８６０：Ｏｉｌ  Ｂｌａｃｋ  ８６０（オリエント化学社製）
ＢＬ−Ｓ：ポリビニルブチラールＢＬ−Ｓ（積水化学社製）
ＫＨ−０５：アクアロンＫＨ−０５（第一工業製薬社製）
【００７４】
【表２】
2005082648.tif 000004
【００７５】
（インクの作製）
上記作製したコアシェル型の着色微粒子分散液Ｙ１を７５ｇ、エチレングリコールを５ｇ、グリセリンを１２ｇ、トリエチレングリコールモノブチルエーテルを３ｇ、オルフィンＥ１０１０（日信化学社製）を０．５ｇ、及び防腐剤Ｐｒｏｘｅｌ  ＧＸＬ（Ａｖｅｃｉａ社製）を０．１ｇ混合し、純水を加えて１００ｇとした。次いで、０．８μｍのメンブランフィルターによってろ過し、ごみ及び粗大粒子を除去してインクジェット用インクであるインク１（本発明）を調製した。同様にして、表３に記載の処方によりインク２〜６（本発明）、インクＡ〜Ｇ（比較例）を作製した。
【００７６】
【表３】
2005082648.tif 000005
【００７７】
〔インクの評価〕
（保存安定性）
上記調製した各インクについて、調製直後のインク（基準インク）とガラス瓶に入れ密封して６０℃で１ヶ月間保管したインク（強制劣化インク）とを用意し、それぞれのインクを振動式粘度計ビスコメイトＶＭ−１Ａ−Ｌ（山一電機社製）により粘度を測定した。また、各インクを１０００倍に希釈した後、ゼータサイザー１０００（マルバーン社製）の散乱強度分布測定により５回粒径を測定し、測定値を算術平均して各平均粒径を求めた。
【００７８】
下記式に従い粘度変化率（％）及び粒径変化率（％）を求め、これをインク保存安定性の尺度とした。数値が０に近いほどインク保存安定性が優れていることを示す。
【００７９】
粘度変化率＝（強制劣化インクの粘度−基準インクの粘度）／基準インクの粘度
粒径変化率＝（強制劣化インクの粒径−基準インクの粒径）／基準インクの粒径
その結果を表４に示す。
【００８０】
（１，２−ヘキサンジオール添加後の安定性）
上記調製した各インクについて、１，２−ヘキサンジオールを表４に記載のように添加した。添加直後のインク（基準インク）とガラス瓶に入れ密封して６０℃で２週間間保管したインク（強制劣化インク）とを用意し、それぞれのインクを振動式粘度計ビスコメイトＶＭ−１Ａ−Ｌ（山一電機社製）により粘度を測定した。また、各インクについて上記保存安定性（１，２−ヘキサンジオール添加前の保存安定性）の評価と同様にして、粘度変化率及び粒径変化率を求めた。その結果を表４に示す。
【００８１】
（濃度上昇率）
各インクを純正カラーインクカートリッジに詰めて、インクジェットプリンターＣＬ−７５０（セイコーエプソン社製）に充填し、インクジェットペーパーフォトライクＱＰ（コニカ社製）に、プリンタードライバーをオフにして、１０段のパッチからなるウェッジパターンを印字した。ウェッジパターンは、各パッチ間の濃度について、最大濃度を１００％として１０％刻みで変化させたものである。インク濃度が低い方から５段目、すなわち最大濃度に対して５０％の濃度のパッチについて、印字から１時間後の濃度と、印字の１時間後に温度４０℃、湿度８０％の環境に１日放置した後の濃度をＸ−Ｒｉｔｅ９００濃度計（日本平板機材社製）により測定した。画像濃度変動の尺度として、下式に従い濃度上昇率を求め表４に示した。
【００８２】
濃度上昇率＝（熱湿保存後の濃度−熱湿保存前の濃度）／熱湿保存前の濃度（％）
（白抜き文字の変化）
上記評価と同様に、インクジェットペーパーフォトライクＱＰ（コニカ社製）に対し、ベタの中に１２ポイントの文字が抜かれている画像、すなわち白抜き文字パターンを印字し、印字から１時間後の文字と、印字の１時間後に温度４０℃、湿度８０％の環境に１日放置した後の文字の変化を目視により、下記４水準で評価した。
【００８３】
◎：熱湿保存前後で文字の品位が全く変わらない
○：熱湿保存後、微細な文字がわずかにつぶれている
△：熱湿保存後、いずれの文字もややつぶれ気味である
×：熱湿保存後、いずれの文字もつぶれてしまい、判別が困難である。
【００８４】
【表４】
2005082648.tif 000006
【００８５】
表４に示したように、１，２−ヘキサンジオール添加なしではインク１〜６、インクＡ〜Ｇのいずれのインクも大きな変動がなく、保存安定性に問題がないことを確認した。
【００８６】
１，２−ヘキサンジオール添加後の安定性は、本発明のインクは粘度変化率が±５％以内、粒径変化率が±５０％以内であって良好である。一方、比較例のインクは、粘度変化率が±５％より大きいか粒径変化率が±５０％より大きくなっており、不安定になった。
【００８７】
１，２−ヘキサンジオール添加によって不安定になる比較例のインクは、画像濃度変動評価でいずれも顕著な濃度上昇が見られた。一方、本発明のインクは、いずれも濃度上昇率が小さく、経時による濃度変動が少ない優れたインクであると言える。
【００８８】
１，２−ヘキサンジオール添加によって不安定になる比較例のインクは、白抜き文字評価でいずれもその印字画像が熱湿保存によって滲んでしまい、文字の判別が困難になった。一方、本発明のインクにより作成した画像は、熱湿保存による滲みが少なく、白抜き文字のような微細なパターンの作成に適性を示した。